(57)【要約】【課題】低速切削領域から高速切削領域までにおいて工具摩耗量を加工前に精度よく予測できる工具磨耗の予測方法を提供することである。【解決手段】被削材９００中の硬質介在物によるアブレッシブ磨耗に影響を示す項と、被削材９００中の硬質介在物による熱的拡散磨耗に影響を示す項と、を有する予測式から工具磨耗量を予測するので、低速切削領域または中速切削領域で主に発生するアブレッシブ磨耗と、高速切削領域で主に発生する熱的拡散磨耗とを考慮した工具１００の磨耗量を精度よく予測することができる。【選択図】図１３
2008221454.tif 000002
【特許請求の範囲】
【請求項１】
被加工材料を加工した場合の工具摩耗量を予測する予測方法において、
前記被加工材料中の硬質介在物によるアブレッシブ磨耗に影響を示す項と、
前記被加工材料中の硬質介在物による熱的拡散磨耗に影響を示す項と、を加算し、当該加算結果をエッジフォースおよび切削距離で積算する予測式から前記工具磨耗量を予測することを特徴とする工具磨耗の予測方法。
【請求項２】
前記アブレッシブ磨耗に影響を示す項は、
エッジフォースおよび前記工具の塑性変形能によりモデル化された係数を使用することを特徴とする請求項１記載の工具磨耗の予測方法。
【請求項３】
前記工具の塑性変形能は、
前記工具の圧痕幅の数値を用いてモデル化されたことを特徴とする請求項２記載の工具磨耗の予測方法。
【請求項４】
前記モデル化は、
工具摩耗に対する力学的な影響および熱的な影響を係数とする工具摩耗予測モデルを形成し、前記係数に添加物または添加量の影響を含めることを特徴とする請求項３記載の工具摩耗の予測方法。
【請求項５】
前記工具摩耗量を予測するためのコンピュータに、
前記被加工材料の形状に基づき当該被加工材料の加工条件値を計算する手順と、
前記加工条件値に基づき、請求項１〜４の１つに記載の工具摩耗の予測方法を用いて前記工具磨耗量を予測する手順と、を実行させるための工具磨耗予測プログラム。
【請求項６】
請求項５に記載の工具磨耗予測プログラムが組み込まれ、当該工具磨耗予測プログラムを実行して前記工具磨耗量を予測するコンピュータを備えていることを特徴とする工具摩耗予測システム。
【発明の詳細な説明】
【技術分野】
【０００１】
本発明は、工具を用いて被加工材料を加工する場合における工具摩耗量の予測方法に関するものである。
【背景技術】
【０００２】
従来の工具摩耗の予測技術としては下記特許文献１のものが知られている。特許文献１に記載の工具の磨耗補正方式においては、工具使用時間に対する工具摩耗量のデータを予め多数収集して、実際の工具使用時間を計測し、前記データを参照して工具摩耗量を推定するものである。
【０００３】
また、工作機械の進歩にともない、工具の寿命予測による工具使用サイクルの最適化や自動工具交換などの技術が開発されてきた。例えば、下記特許文献２に記載されている加工中のアコースティックエミッションと切削抵抗を利用する切削加工方法や、下記特許文献３に記載されている切削中に測定される工具温度分布を利用する切削工具の異常検出装置、また下記特許文献４に記載されている電気的信号を発するセンサが設けられた切削工具を用いる切削工具の寿命判定方法などがある。
【０００４】
【特許文献１】特開平５−１３８４９７号公報
【特許文献２】特開２００５−１２５４８０号公報
【特許文献３】特開平１０−１５７８２号公報
【特許文献４】特開２００１−１５７９４９号公報
【発明の開示】
【発明が解決しようとする課題】
【０００５】
特許文献１に記載されているように、一般的には新鋼種開発において被削性の評価を行う場合、実際に大量の切削試験を行う必要性がある。特に工具摩耗に関しては添加物の作用および切削条件により複雑な傾向を示すため、試作品を実際に使った工具寿命試験が不可欠であり、トライアンドエラーの繰り返しにより膨大な時間を費やしていた。
【０００６】
また、特許文献２〜４に記載されている方法では、実際に加工している際の物理的変化を各種センサによって測定し、データ解析を行うことにより工具磨耗やその寿命を検出している。つまり、特許文献２〜４に記載のいずれの方法においても加工前に事前に工具寿命を精度よく予測することは難しかった。さらに、これら方法は高度な測定装置を必要としているため、実用化が困難であるという問題点もある。
【０００７】
また、本発明に係る発明者は、特願２００３−０４８６６７号において、予備実験により工具摩耗量を測定し、該測定結果を用いて工具摩耗の予測式の係数を算出し、算出された係数と工具摩耗の予測式とから工具摩耗を実際に加工することなく予測する予測方法について創作し、出願を行った。特願２００３−０４８６６７号における当該予測式を用いた予測方法では、いわゆる高速切削領域、つまり工具摩耗が拡散現象に支配される高温領域において非常に工具摩耗の予測精度が高いという効果が得られる。
【０００８】
このように、工具摩耗および工具寿命管理は、生産ラインの自動化において非常に大きな課題となっているため、工具摩耗量が精度よく予測できれば、工具の寿命判定または工具交換を最適な状況で実施することができる。さらに、工具寿命延長による工具コスト削減のための切削条件の最適化を検討する指針として容易に利用することができる。
【０００９】
しかしながら、特許文献１記載の工具の磨耗補正方式および特願２００３−０４８６６７号のいずれにおいても、引っかき摩耗、いわゆるアブレッシブ摩耗が工具摩耗の主要因となる低速切削領域および中速切削領域において、予測精度が低下する傾向があり、問題となっている。
【００１０】
本発明の目的は、低速切削領域から高速切削領域までにおいて工具摩耗量を加工前に精度よく予測できる工具磨耗の予測方法を提供することである。
【課題を解決するための手段】
【００１１】
（１）
本発明に係る工具磨耗の予測方法は、被加工材料を加工した場合の工具摩耗量を予測する予測方法において、被加工材料中の硬質介在物によるアブレッシブ磨耗に影響を示す項と、被加工材料中の硬質介在物による熱的拡散磨耗に影響を示す項と、を加算し、当該加算結果をエッジフォースおよび切削距離で積算する予測式から工具磨耗量を予測するものである。
【００１２】
被加工材料中の硬質介在物によるアブレッシブ磨耗に影響を示す項と、被加工材料中の硬質介在物による熱的拡散磨耗に影響を示す項と、を有する予測式から工具磨耗量を予測するので、低速切削領域または中速切削領域で主に発生するアブレッシブ磨耗と、高速切削領域で主に発生する熱的拡散磨耗とを考慮した工具の磨耗量を精度よく予測することができる。その結果、試作実験をなしに、工具の寿命判定または工具交換を最適な状況で実施することができるほか、工具寿命延長による工具コスト削減のための切削条件の最適化および工具形状の選択が容易に可能となる。なお、低速切削領域とは、加工速度が５０ｍ／ｍｉｎ以下の範囲をいい、中速切削領域とは５０ｍ／ｍｉｎ以上２００ｍ／ｍｉｎ以下の範囲をいい、高速切削領域とは、加工速度が２００ｍ／ｍｉｎ以上の範囲をいう。
【００１３】
（２）
アブレッシブ磨耗に影響を示す項は、エッジフォースおよび工具の塑性変形能によりモデル化された係数を使用してもよい。
【００１４】
この場合、モデル化された係数によりアブレッシブ磨耗による影響を考慮することができる。例えば、工具の材質毎に係数を変化させることにより、多種の工具の磨耗量を精度よく推定することができる。
（３）
工具の塑性変形能は、工具の圧痕幅の数値を用いてモデル化されてもよい。
【００１５】
この場合、工具に対する圧痕幅と圧痕の深さは１対１の関係にあり、圧痕幅を容易に測定することができるので、押し込まれ量、すなわちアブレッシブ摩耗の発生度合いを容易に判定することができる。
【００１６】
（４）
モデル化は、工具摩耗に対する力学的な影響および熱的な影響を係数とする工具摩耗予測モデルを形成し、係数に添加物または添加量の影響を含めてもよい。
【００１７】
この場合、工具摩耗に対する力学的な影響および熱的な影響を係数とする工具摩耗予測モデルを形成し、係数に添加物の影響または添加物の添加量の影響を含めるので、実際に切削を行う場合の工具磨耗量を正確に予測することができる。
【００１８】
また、本発明に係る工具磨耗の予測方法は、工具が寿命となる時期を予測する方法にも応用できる。すなわち、予測したい被削材および加工条件が決定されれば、工具摩耗量と切削距離との関係を予測できる。したがって、工具が適切な加工を行えなくなる摩耗量(すなわち、摩耗量限界)となる時間を予測することができるため、当該時間の経過時に新しい工具へ交換することができる。その結果、容易に工具の交換時期を予測することができる。当該予測の値を利用して、例えば工具の交換を自動で行うような自動加工機に適合させることが可能である。
【００１９】
また、特定の加工条件において、少なくとも一定の期間は予測される工具摩耗量が工具の摩耗量限界を超えないように、加工条件(切削速度および工具形状等)を求めることもできる。当該方法により、工具寿命を延長させる加工方法を容易に決定することができる。
【００２０】
（５）
本発明に係る工具磨耗予測プログラムは、工具摩耗量を予測するためのコンピュータに、  被加工材料の形状に基づき当該被加工材料の加工条件値を計算する手順と、当該加工条件値に基づき、前記（１）〜（４）のうちの少なくとも（１）に記載の特徴を有する工具摩耗の予測方法を用いて工具磨耗量を予測する手順と、を実行させるためのプログラムである。
【００２１】
この場合、例えば特許文献２〜４に記載されているような、高度な測定装置を用いず、解析の容易な前記予測式と、被加工材料の形状に基づく簡便な情報を利用して、被加工材料の加工前であっても、加工中であっても、簡易にかつ高精度に工具磨耗量を予測でき、また、その工具磨耗量を用いて工具寿命を高精度に予測することもできる。
【００２２】
（６）
本発明に係る工具摩耗予測システムは、上記（５）に記載の工具磨耗予測プログラムが組み込まれ、当該工具磨耗予測プログラムを実行して工具磨耗量を予測するコンピュータを備えるものである。
【００２３】
この場合、本システムを用いると上記と同様、高度な測定装置を用いず、解析の容易な前記予測式と、被加工材料の形状に基づく簡便な情報を利用して、被加工材料の加工前であっても、加工中であっても、簡易にかつ高精度に工具磨耗量を予測でき、また、その工具磨耗量を用いて工具寿命を高精度に予測することもできる。
【発明を実施するための最良の形態】
【００２４】
以下、本発明に係る工具磨耗の予測方法について図を用いて説明する。まず、従来の工具磨耗の予測方法について説明し、その後、本発明に係る工具磨耗の予測方法の一例について説明を行う。
【００２５】
（一実施の形態）
従来、被加工材料を工具で加工した場合の工具摩耗量のモデル式としては、例えば下記式（１）に示す予測モデル式が学術的に知られている。
【００２６】
ｄＷ＝Ｃ１・σ・Ｌ・ｅｘｐ（−Ｃ２／Ｔｅｍｐ）・・・（１）
【００２７】
式（１）においては、ｄＷが工具摩耗量を示し、σが工具表面に作用する垂直応力を示し、Ｔｅｍｐが工具表面の切削温度を示す。また、Ｌが切削距離を示し、Ｃ１，Ｃ２が係数を示す。
【００２８】
式（１）において第１の係数Ｃ１は、被加工材料中の硬質介在物または被加工材料自身によって、機械的に工具表面が削り取られる現象に対する影響係数であり、第２の係数Ｃ２は切削熱により工具表面および被加工材料の温度が上昇し、工具材の軟化や拡散現象により工具摩耗が進展する現象に対する影響係数である。
【００２９】
式（１）を用いて工具摩耗を予測（シミュレーション）するとともに、実際に工具磨耗量として工具逃げ面磨耗幅を光学顕微鏡により測定した。
図１は、式（１）を用いて切削速度を変化させた場合の工具磨耗予測結果と実際に切削を行い工具の磨耗を計測した結果とを示す図である。縦軸は逃げ面磨耗量（μｍ）を示し、横軸は切削距離（ｍ）を示す。また、三角は実際に切削実験を行い工具磨耗を計測した値であり、実線は工具磨耗をシミュレーションした結果の値である。また、図２は、図１における切削条件を示す図である。
【００３０】
図２に示すように、切削速度は、５０ｍ／ｍｉｎ，１００ｍ／ｍｉｎ，１５０ｍ／ｍｉｎ，２００ｍ／ｍｉｎ，２５０ｍ／ｍｉｎの５種類とし、送り速度は０．２５ｍｍ／ｒｅｖであり、切り込み量は１．５ｍｍであり、工具材種はＰ１０（東芝タンガロイ製ＴＸ１０Ｄ）であり、工具形状はＳＮＭＧ１２０４０５であり、切削様式は外周旋削加工であり、切削雰囲気は乾式切削であり、被削材はＳ４５Ｃとした。
【００３１】
図１に示すように、切削速度は、５０ｍ／ｍｉｎ，１００ｍ／ｍｉｎ，１５０ｍ／ｍｉｎ，２００ｍ／ｍｉｎ，２５０ｍ／ｍｉｎと上昇するにつれて、図１の傾斜が徐々に大きくなる。また、図１の結果から、切削速度が１５０ｍ／ｍｉｎ以上の中高速切削条件では実測値と予測値は精度良く一致している。しかし、切削速度１５０ｍ／ｍｉｎ以下の中低速切削領域では実測値よりも予測値は大幅に小さくなっていることがわかる。
【００３２】
また、切削温度については、以下の方法で測定した。図３は、工具表面の切削温度を測定するための模式的斜視図である。図３（ａ）は刃先（チップ）２００を示し、図３（ｂ）は工具１００の全体を示し、図３（ｃ）は切削温度を計測する熱電対５００を示す。
【００３３】
図３（ｃ）に示すように、工具１００に対して、刃先（チップ）２００（図３（ａ）参照）に３個の熱電対５００を接触可能に設けた。図３（Ｃ）に示す熱電対５００を備えた工具１００（図３（ｂ）参照）により、切削速度５０ｍ／ｍｉｎ，１００ｍ／ｍｉｎ，１５０ｍ／ｍｉｎ，２００ｍ／ｍｉｎ，２５０ｍ／ｍｉｎの５種類で温度測定を行った。
【００３４】
図４は、図３に示した工具１００に取り付けた刃先（チップ）２００の切削温度の測定結果を示す図である。図４の縦軸は切削温度、すなわち刃先（チップ）２００の温度（℃）であり、横軸は切削速度（ｍ／ｍｉｎ）を示す。
図４に示すように、切削速度５０ｍ／ｍｉｎの場合、切削温度は約７００度であり、切削速度１００ｍ／ｍｉｎの場合、切削温度は約８００度であり、切削速度１５０ｍ／ｍｉｎの場合、切削温度は約９００度であり、切削速度２００ｍ／ｍｉｎの場合、切削温度は約９５０度であり、切削速度２５０ｍ／ｍｉｎの場合、切削温度は約１０５０度であり、ほぼ切削速度に比例して切削温度が上昇することがわかった。
【００３５】
図５は、シミュレーションおよび実際の切削加工における測定値の結果を示す模式図である。図５の縦軸は磨耗直線の傾きを示し、横軸は切削速度（ｍ／ｍｉｎ）を示す。また、白抜き三角は実際に測定した磨耗量を示し、黒塗り四角はシミュレーションによる予測値である。ここで、磨耗直線の傾きは、工具摩耗と切削距離の直線関係から算出できる直線の傾きを意味するものである。
【００３６】
図５に示す磨耗直線の傾きと切削速度との関係から、シミュレーションの結果は、切削温度の影響による拡散摩耗を主要因に考えられた摩耗予測式であるため、低速切削条件で摩耗の主要因になるアブレッシブ摩耗の影響を考慮しきれていないことがわかる。すなわち、低速切削領域である５０ｍ／ｍｉｎにおいて予測精度の低下が生じている。
また、シミュレーションの結果から、式（１）では、工具表面に作用する垂直応力をモデルのパラメータとしているが、この値は、測定または解析が困難であり、実際に摩耗を予測することにおいては扱いづらい数値である。
【００３７】
続いて、本発明に係る工具磨耗の予測方法について説明する。本発明に係る工具磨耗の予測方法においては、上記の従来の予測方法よりも広範囲な切削速度条件において高精度に工具摩耗を予測できるようにするため、高速切削条件で支配的な拡散摩耗に、低速度条件で支配的なアブレッシブ摩耗の予測方法を加えることで低速から高速条件域まで予測できる方法を見出した。
【００３８】
ここで、拡散磨耗およびアブレッシブ磨耗について説明する。図６は拡散磨耗のメカニズムを示す模式的断面図であり、図７はアブレッシブ磨耗のメカニズムを示す模式的断面図である。
【００３９】
図６に示すように、刃先（チップ）２００の工具すくい面２１０および工具逃げ面２２０が、矢印Ｘの方向に相対的に移動することにより、被削材９００の切り取り厚さＨ９００だけ切削加工が行われる。その際に、切り屑９１０が発生する。この刃先（チップ）２００の先端部（図中Ａ）を拡大した場合（下図）、工具構成元素２５０が被削材９００内に流出する。この場合、温度と比例して工具構成元素２５０が流出するため、磨耗量も温度と比例して変化する。
【００４０】
一方、図７に示すように、刃先（チップ）２００の工具すくい面２１０および工具逃げ面２２０が、矢印Ｘの方向に相対的に移動することにより、被削材９００の切り取り厚さＨ９００だけ切削加工が行われる。その際に、切り屑９１０が発生する。アブレッシブ磨耗において、この刃先（チップ）２００の先端部（図中Ｂ）を拡大した場合（下図）硬質な物質２６０（添加物）がより軟質な刃先（チップ）２００を引っかいて除去していく。
【００４１】
ここで、切削加工における硬質物（添加物）とは、例えば鋼材では材料中に不可避的に含まれるアルミナ、シリカなどの酸化物があげられる。この場合、アブレッシブ摩耗の大きさは、軟質材にあたる工具材にある一定のカで硬質介在物が接触した際の押し込まれる量に相関があると考えられる。
【００４２】
そこで、本発明では上記アルミナ、シリカなどの酸化物からなる硬質介在物の押し込み量と硬さ試験時における圧子の圧痕幅に強い相関があると考え、アブレッシブ摩耗量を圧痕幅で予測することとした。硬さ試験は、決められた形状の圧子を一定の荷重で検査材に押し込み、そのときに生成する圧痕の幅の大きさから硬さを判定する測定法である。つまり、圧痕幅と圧痕の深さは１対１の関係にあり、圧痕幅がわかれば、その材料の押し込まれ量、すなわちアブレッシブ摩耗の発生度合いがわかることになる。
【００４３】
本発明者は、アブレッシブ磨耗は下記式（２）のように刃先に働くエッジフォースと圧痕幅との間に強い相関があることを見出した。
【００４４】
Ｗａ＝Ｃ・ｅＦ・Ｈｔｏｏｌ…（２）
【００４５】
ここで、Ｗａがアブレッシブ摩耗量を示し、ｅＦがエッジフォースを示し、Ｈｔｏｏｌが工具の圧痕幅を示し、Ｃが係数を示す。
【００４６】
ここで、エッジフォースｅＦについて説明する。図８はエッジフォースｅＦを説明するための模式的断面図である。
【００４７】
図８に示すように、刃先（チップ）２００の工具すくい面２１０および工具逃げ面２２０が、矢印Ｘの方向に相対的に移動することにより、被削材９００の切り取り厚さＨ９００だけ切削加工が行われる。その際に、切り屑９１０が発生する。この刃先（チップ）２００の先端部（図中Ｃ）を拡大して示すように（下図）、エッジフォースｅＦは、刃先（チップ）２００の先端部に加わる。エッジフォースｅＦとは工具１００の刃先（チップ）２００に働くカであり、図８のように丸みを持った刃先（チップ）２００が被削材９００をせん断する際に生じる力ではなく、塑性変形または弾性変形させる際に生じるカである。このエッジフォースｅＦの値は工具１００の刃先（チップ）２００の形状、または被削材９００により決定され、切り取り厚さＨ９００等の影響は受けない。また、被削材９００の流れ方向は、矢印Ｆｍの方向となる。
【００４８】
切削加工において被削材９００に含まれる硬質介在物は、エッジフォースｅＦに相関する力であり、工具１００の刃先（チップ）２００に押し込まれ、工具逃げ面２２０の後方に流されることによりアブレッシブ摩耗が生じると考えられる。
【００４９】
本実施の形態においては、被削材９００を工具１００で加工した場合のアブレッシブ摩耗と拡散摩耗とを予測するモデル式として下記式（３）を見出した。
【００５０】
ｄｗ＝ｅＦ・Ｌ｛Ｃ１・Ｈｔｏｏｌ＋Ｃ２・ｅｘｐ（−Ｃ３／ｔｅｍｐ）｝…（３）
【００５１】
ここで、ｄｗが工具摩耗量を示し、ｅＦがエッジフォースを示し、Ｌが切削距離を示し、Ｈｔｏｏｌが工具材の圧痕幅を示す。
【００５２】
ここで、第１の係数Ｃ１は、アブレッシブ磨耗の影響係数であり、第２の係数Ｃ２は拡散摩耗の影響係数であり、第３の係数Ｃ３は拡散現象の温度依存性を表すための係数である。
【００５３】
本発明に係る工具磨耗の予測方法においては、実際に切削速度を何水準か変化させて切削実験を行い、切削距離と工具摩耗量とを測定する。この測定された摩耗量を式（３）の工具摩耗量ｄＷに代入し、また、エッジフォースｅＦ、工具材の圧痕幅Ｈｔｏｏｌ、工具表面の温度ｔｅｍｐには実測値もしくは工具形状や切削速度などの加工条件に基づきシミュレーションなどの解析や類推された値を代入した上で、式（３）の３係数を未知数として、最適値を導くことにより算出することができる。
【００５４】
そして、式（３）にエッジフォースｅＦ、切削距離Ｌ、工具材の圧痕幅Ｈｔｏｏｌ、工具の表面温度ｔｅｍｐを入力することにより、工具摩耗量ｄＷを予測値として得ることができる。なお、エッジフォースｅＦ、切削距離Ｌ、工具材の圧痕幅Ｈｔｏｏｌ、工具の表面温度ｔｅｍｐについては、切削条件や工具形状から実測、解析もしくは類推などで求めればよい。
【００５５】
本発明では、工具材の圧痕幅はビッカース硬さ試験における圧痕幅を採用した。また、後述するように、エッジフォースｅＦについては切削実験により求めた。
また、式（３）を用いた工具摩耗の予測方法は、工具が寿命となる時期を予測する方法としても応用することができる。すなわち、予測したい被削材９００と加工条件が決まっている場合、工具摩耗量と切削距離との関係を予測することができる。工具摩耗量が適切な加工を行えなくなる摩耗量（以下、摩耗量限界）となる時間を予め求めておくことができるため、当該時間が経過したときが工具の寿命であり、新しい工具への交換が必要であると判定できる。すなわち、この予測方法を用いれば容易に工具の交換時期を予測することができ、例えば工具の交換を自動で行うような自動加工機に適合的である。また逆に、特定の加工条件において、少なくとも一定の期間は前述の式（３）によって予測される工具摩耗量が工具限界摩耗量を超えないように、加工条件(切削速度または工具形状)を求めるような使い方も可能である。さらに、この方法を使えば、工具寿命が長くなるような加工方法を容易に決定することができる。
【００５６】
（実施例）
次に実施例について説明する。まず、被加工材料としてＳ４５Ｃを用意し、共通の工具を用いて５種類の切削速度において切削寿命試験を実施した。
【００５７】
図９は、５種類の切削条件を示す図である。図９に示すように、実施例１における切削条件は、切削速度が５０（ｍ／ｍｉｎ）であり、送り量が０．２５（ｍｍ／ｒｅｖ）であり、切り込み量１．５（ｍｍ）であり、エッジフォース２４．６（Ｎ／ｍｍ）であり、逃げ面切削温度６９５（℃）であり、工具材の圧痕幅０．０５０（ｍｍ）である。実施例２における切削条件は、切削速度が１００（ｍ／ｍｉｎ）であり、送り量が０．２５（ｍｍ／ｒｅｖ）であり、切り込み量１．５（ｍｍ）であり、エッジフォース２４．６（Ｎ／ｍｍ）であり、逃げ面切削温度８０５（℃）であり、工具材の圧痕幅０．０６０（ｍｍ）である。実施例３における切削条件は、切削速度が１５０（ｍ／ｍｉｎ）であり、送り量が０．２５（ｍｍ／ｒｅｖ）であり、切り込み量１．５（ｍｍ）であり、エッジフォース２４．６（Ｎ／ｍｍ）であり、逃げ面切削温度８７９（℃）であり、工具材の圧痕幅０．０６７（ｍｍ）である。
【００５８】
実施例４における切削条件は、切削速度が２００（ｍ／ｍｉｎ）であり、送り量が０．２５（ｍｍ／ｒｅｖ）であり、切り込み量１．５（ｍｍ）であり、エッジフォース２４．６（Ｎ／ｍｍ）であり、逃げ面切削温度９７０（℃）であり、工具材の圧痕幅０．０７８（ｍｍ）である。実施例５における切削条件は、切削速度が２５０（ｍ／ｍｉｎ）であり、送り量が０．２５（ｍｍ／ｒｅｖ）であり、切り込み量１．５（ｍｍ）であり、エッジフォース２４．６（Ｎ／ｍｍ）であり、逃げ面切削温度１０５５（℃）であり、工具材の圧痕幅０．０９０（ｍｍ）である。
【００５９】
また、実施例１〜実施例５の工具表面温度については、前述の図３の方法により計測した。また、エッジフォースｅＦについては、近似的な２次元切削試験として突切り加工を行い、送り速度(図８中の切取り厚さＨ９００に相当)を変化させて加工を行い、その際の切削抵抗を動力計(キスラー社製圧電式動力計)により測定した。
【００６０】
図１０は、切削抵抗を動力計により測定した結果を示す図である。図１０は、縦軸が切削抵抗（Ｎ／ｍｍ）を示し、横軸が切り取り厚さ（ｍｍ）を示す。
【００６１】
上述したように、エッジフォースｅＦとは、丸みを持つ刃先（チップ）２００と被削材９００との接触により発生するカであるため、被削材９００のせん断が起こっていない状態、すなわち切取り厚さＨ９００が零（Ｈ９００＝０）の時の切削抵抗として計測される。
したがって、エッジフォースｅＦは、図１０に示す直線の切片に該当する。図１０における切削抵抗（ｙ）は、（ｙ＝１６７０．２ｘ＋２４．５８４）であらわされる。その結果、実施例１〜実施例５における被削材９００においては、エッジフォースｅＦは、２４．６（２４．５８４）Ｎ／ｍｍとなる。
【００６２】
また、工具１００の圧痕幅については工具材の高温ビッカース硬さ試験を実施し、各温度における圧痕幅の測定を行った。図１１は、工具材の圧痕幅の測定結果を示す模式図である。図１１の縦軸は圧痕幅（ｍｍ）を示し、横軸は温度（℃）を示す。
【００６３】
図１１に示すように、６００℃、７００℃、８００℃、９００℃、１０００℃、１１００℃において圧痕幅を計測した。
【００６４】
続いて、工具摩耗量として工具逃げ面２２０の摩耗において実験により得られた摩耗データと工具摩耗予測モデル式（３）による摩耗量が一致するように、３つの係数（Ｃ１，Ｃ２，Ｃ３）を算出した。なお、これらの係数の算出には最急降下法を使用した。図１２は、係数Ｃ１，Ｃ２，Ｃ３の算出結果の一例を示す図である。
【００６５】
図１２に示すように、係数Ｃ１は、５．５３×１０＾（−３）となり、係数Ｃ２は７．５２となり、係数Ｃ３は８８５０となった。
【００６６】
最後に、予測したい切削条件により求められるエッジフォースｅＦ、切削温度ｔｅｍｐ、切削距離Ｌの値とともに各係数の値を式（３）に代入すれば、工具の逃げ面２２０の摩耗量を実際の試作実験なしに予測することが可能となる。
【００６７】
続いて、実施例１〜実施例５における工具逃げ面２２０の磨耗量の実測値と、予測値との精度を検証する。また、磨耗直線の傾きについても実測値と、予測値との精度を検証する。
【００６８】
図１３は、実施例１〜実施例５における工具逃げ面２２０の磨耗量の実測値と、予測値との精度を検証した結果を示す図である。図１４は、実施例１〜実施例５における磨耗直線の傾きについて磨耗量の実測値と、予測値との精度を検証した結果を示す図である。図１３の縦軸は逃げ面磨耗量（μｍ）を示し、横軸は切削距離（ｍ）を示す。図１４の縦軸は磨耗直線の傾きを示し、横軸は切削速度（ｍ／ｍｉｎ）を示す。
【００６９】
図１３に示すように、実施例１〜実施例５の磨耗量の実測値および予測値（シミュレーション結果）において切削速度が低速条件から高速条件にいたる全範囲において実測値と予測値は精度良く一致していることがわかる。また、図１４に示すように、磨耗直線の傾きについても、切削速度が低速条件から高速条件にいたる全範囲において実測値と予測値は精度良く一致していることがわかる。
【００７０】
なお、この工具１００の工具逃げ面２２０の摩耗の限界(限界摩耗量)を１００μｍと仮定した場合、予測値が１００μｍに到達するのは、切削速度が１５０ｍ／ｍｉｎの条件では切削距離が５０００ｍをやや超えた時点であると図１３の結果から予測できる。これにより、上記切削条件で被削材９００を加工した場合、切削距離が約５０００ｍで工具１００の交換時期が到来することを容易に予測することができる。
【００７１】
以上に説明したように、被加工材料の開発の際に本発明の予測方法を用いることにより、試作実験を大幅に削減し、容易に工具摩耗量を予測することができるほか、工具交換時期の設定や、所望とする工具摩耗量を満足する適正加工条件や工具形状の選定が容易である。
【００７２】
なお、本実施の形態においては、被削材９００が被加工材料に相当し、工具１００が工具に相当し、係数Ｃ１、Ｃ２、Ｃ３がモデル化された係数に相当し、Ｈｔｏｏｌが圧痕幅の数値に相当する（以下の説明においても同様）。
【００７３】
（他の実施形態）
ここでは、前記（３）式に示したアグレッシブ磨耗と拡散磨耗の影響を考慮した工具磨耗予測モデルを実際の部品加工工程に適用し、工具磨耗量を測定することなく、ＮＣ工作機械の制御プログラムであるＮＣプログラムに入力されたＮＣデータを利用して、加工前に工具磨耗量を予測することにより工具交換のタイミングを決定したり、加工中に容易に取得可能な情報（ＮＣ工作機械の制御器の検出データ）を用いて工具磨耗量を逐次予測計算することにより、的確に工具交換のタイミングを図る方法について説明する。
【００７４】
（３）式に示した工具磨耗予測モデルを利用し、工具の磨耗を予測するためには、加工中の切削温度ｔｅｍｐ、切削距離Ｌ、エッジホースｅＦが必要となる。エッジホースｅＦについては工具と被削材の材料との組み合わせにより決まる。そこで、加工前に予め工具磨耗を予測する場合と、加工中に逐次工具磨耗を予測する場合において、切削温度ｔｅｍｐおよび切削距離Ｌを求め、（３）式に示した工具磨耗予測モデルにより工具磨耗を予測する方法について以下に詳述する。
【００７５】
図１５は、工具磨耗予測システムおよびＮＣ工作機械のブロック図である。図１６は、演算フローチャートを示す図であり、図１６（ａ）は、被削材の加工前に予め工具磨耗を予測する場合の演算フローチャート、図１６（ｂ）は、被削材の加工中に逐次工具磨耗を予測する場合の演算フローチャートである。また、図１７は、被削材の送り速度と切削温度比の関係を示す図である。
【００７６】
図１５に示すように、被削材を加工するための機器システムは、工作機械２とこの工作機械２を制御する制御器３とからなるＮＣ工作機械７と、制御器３に接続された工具磨耗予測システム１とで構成される。制御器３にはＮＣデータが入力されたＮＣプログラム４が組み込まれ、工具磨耗予測システム１は、工具磨耗予測プログラム５が組み込まれたコンピュータ６からなる。尚、工具磨耗予測プログラム５を制御器３内に組み込み、制御器３を、工作機械２を制御すると共に工具磨耗量を予測するコンピュータとしてもよい。
【００７７】
（加工前の工具磨耗量の予測）
加工前に予め工具磨耗量を予測する場合、ＮＣデータから切削温度ｔｅｍｐおよび切削距離Ｌを求める必要がある。切削温度ｔｅｍｐについては加工部位の切削速度から、切削実験により求めた図４に示した関係により求めることができる。切削温度に対する切取り厚さ（工具が被削材を削り取る厚み）の影響は、図１７に示すように、送り速度０．２５ｍｍを基準温度として温度比率を求めた。
【００７８】
そのため、図１６（ａ）に示すように、工具磨耗予測プログラム５が組み込まれたコンピュータ６に工具磨耗予測プログラム５を実行させ、まず、ＮＣデータから、被削材の加工条件値である、切削速度、切削距離Ｌ、および送り速度（又は切取り厚さ）を算出する（ステップ１、以下Ｓ１と記載する他のステップも同様）。以下、旋削加工の場合、エンドミル工具の場合のＳ１について説明する。
【００７９】
ここで、図１８は、旋削加工時の切削速度の算出方法を示す図である。例えば旋削加工の場合、切削速度Ｖｔ（ｍ／ｍｉｎ）は、図１８に示すように、工具の刃先（チップ）２０１が接触する加工部位と回転の中心軸との距離Ｚ（ｍ）と被削材９０１の回転数Ｎ（ｒｐｍ）により、下記式（４）から算出する。
Ｖｔ＝Ｚ２・π・Ｎ…（４）
距離Ｚ、回転数Ｎの値は、被削材９０１の形状に基づきＮＣプログラム４に入力されたＮＣデータである。また、切取り厚さは、旋削加工の場合は被削材９０１の送り速度と同じであるため、ＮＣプログラム４の送り指令値（ＮＣデータ）より取得する。そして、切削速度Ｖｔ、送り指令値（送り速度）から切削温度ｔｅｍｐを求める。切削距離Ｌは、ＮＣプログラムの刃先（チップ）２０１先端（加工部位）の座標情報（ＮＣデータ）から算出する。
【００８０】
次に、図１９は、エンドミル加工時の最大切取り厚さの算出方法を示す図である。図１９（ａ）は、エンドミル工具１０２で被削材９０２を切削している状態を示す図であり、図１９（ｂ）は、加工部位を拡大した図である。エンドミル加工の場合、切削速度Ｖｅ（ｍ／ｍｉｎ）は、エンドミル工具１０２の周速になるため、エンドミル工具１０２の半径ｒ（ｍ）、回転数Ｎ（ｒｐｍ）から、下記式（５）により算出する。
Ｖｅ＝ｒ２・π・Ｎ…（５）
【００８１】
また、エンドミル加工の場合、切取り厚さは、図１９（ｂ）に示すように、工具の回転角度により変化する。切削温度ｔｅｍｐは最大の切取り厚さに依存するため、エンドミル工具１０２の１刃あたりの送り量ｆ（ｍｍ）と、被削材９０２への工具の径方向の切り込み量ｔ（ｍｍ）とから、下記式（６）により最大切取り厚さＣｅ（ｍｍ）を算出する。
Ｃｅ＝ｆ・ｓｉｎθ…（６）
ここで、θは、切取り厚さが最大となるときの工具回転角度であり、θ＝ｃｏｓ−１｛（ｒ−ｔ）／ｒ｝で表される。そして、最大切取り厚さＣｅを送り速度と等しいとして、切削速度Ｖｅ、最大切取り厚さＣｅから切削温度ｔｅｍｐを求める。
【００８２】
切削距離Ｌは、工具の移動量となり、旋削加工の場合と同様に、ＮＣプログラムの刃先２０２先端の座標情報（ＮＣデータ）から算出する。尚、エンドミル工具１０２の半径ｒ、回転数Ｎ、送り量ｆ、切り込み量ｔ、の各値は、ＮＣプログラム４に入力されたＮＣデータである。また、旋削加工の場合も含め、これらＮＣデータは、被削材の初期形状に基づくデータである。以上説明したように、工具磨耗予測に必要な情報（切削速度、切削距離Ｌ、および送り速度などの加工条件値）は、被削材の形状に基づくＮＣデータより算出することができる。
【００８３】
そして、エッジフォースｅＦ、ＮＣデータから求めた切削温度ｔｅｍｐおよび切削距離Ｌを、前記（３）式にあてはめ、工具摩耗量を算出する（Ｓ２）。実際の部品加工では、切削速度、切取り厚さは細分化された加工パスごとに変化する。よって、全加工パスの計算が終わるまでＳ１、Ｓ２を繰り返す（Ｓ３）。加工パスごとに上記情報を計算し、工具磨耗予測モデル（（３）式）により工具磨耗を積算できるようにアプリケーション化しておけば、部品の加工部位や部品加工数による工具磨耗量を予め予測することが可能となる。よって、工具磨耗予測モデル（（３）式）を実際の部品加工工程に適用し、工具磨耗量を測定することなく、ＮＣプログラムに入力されたＮＣデータを利用して、加工前に工具磨耗量を予測することにより工具交換のタイミングも決定できる。
【００８４】
（加工中の工具磨耗量の予測）
実際の加工中に逐次磨耗量を予測する場合は、図１６（ｂ）のＳ１に示すように、ＮＣデータではなく、ＮＣ工作機械７の制御器３の検出データを利用する。具体的には、制御器３は、加工中の位置情報および主軸の回転数情報を持っているため、その情報を逐次アウトプットし、アウトプットした情報（検出データ）から、切削速度、切削距離、送り速度などを算出する（Ｓ１）。そして、（３）式に示した工具磨耗予測モデルにあてはめて、加工中にリアルタイムに工具磨耗量を予測する（Ｓ２）。旋削加工の場合は、制御器３より加工部位（工具刃先）の座標情報と、被削材の回転数を出力させることにより、（４）式により切削速度を、座標情報の移動速度と移動量から切取り厚さと切削距離Ｌを算出する。一方、エンドミル加工では、工具の回転数の出力値から（５）式により切削速度を算出する。また、エンドミル工具１０２の先端、中心座標を逐次出力させることにより、工具半径ｒと被削材９０２の形状から（６）式により最大切取り厚さＣｅを算出する。また、切削距離Ｌについては工具の先端、中心座標の移動量と被削材９０２の形状から容易に求めることができる。
【００８５】
そして、算出された工具磨耗量の予測値が、工具寿命に達すれば（Ｓ３）、工具を交換し（Ｓ４）、工具磨耗量をリセットしゼロに戻す（Ｓ５）。また、工具寿命に達していない場合、またはＳ５の後再度加工を開始し、加工が終了していなければ（Ｓ６）、Ｓ１に戻る。以上のように、制御器３からの出力データを処理し、工具磨耗量を計算する工具磨耗予測プログラム５が組み込まれたコンピュータ６を制御器３に付加すれば、加工中にリアルタイムに工具磨耗を予測することが可能となり、工具交換のタイミングの最適化が図れる。
【００８６】
（ＮＣデータを利用した旋削加工における工具磨耗量予測の実施例）
次に、ＮＣデータを利用した旋削加工における工具磨耗量予測の実施例について説明する。図２０は、旋削加工を行って製作する部品９０３を示す図である。図２０（ａ）は、部品９０３の斜視図であり、図２０（ｂ）は、部品９０３の寸法図である。
【００８７】
まず、（３）式に示した工具磨耗予測モデルの係数Ｃ１、Ｃ２、Ｃ３については、図１２に示す値を用いた。次に直径１００ｍｍの丸棒（被削材）から図２０に示すような部品９０３を粗加工、仕上げ加工の２工程で加工する場合のＮＣプログラム４を２条件作成した。被削材としては、Ｓ４５Ｃ（焼きならし材）を使用した。工具は、前述の工具と同様、Ｐ１０（ＳＮＭＧ１２０４０５、東芝タンガロイ製ＴＸ１０Ｄ）を使用した。このため、エッジホースｅＦは、４１．８２Ｎ／ｍｍ、工具材の圧痕幅は、図１１に示す値となる。
【００８８】
本実施例では、ＮＣデータから各加工パスごとに工具磨耗予測に必要なデータを計算し、（３）式に示した工具磨耗予測モデルに代入することにより、各加工パスごとの工具磨耗量の計算を可能にする工具磨耗予測プログラム５を作成した。この工具磨耗予測プログラム５をコンピュータ６に実行させ、各実施条件における各加工パスの切削速度、送り速度、切削距離、および工具磨耗量（逃げ面磨耗量）の予測値を計算した。
【００８９】
図２１は、工具磨耗量の実験値と、予測値との精度を検証した結果を示す図である。白抜きのポイント（△、□）は実験値を示し、塗りつぶしのポイント（◆、■）は予測値を示す。本２条件にて実際に加工を行った結果、図２１に示すように、条件１では工具の逃げ面磨耗量が２００μｍ（実験値）となり、条件２では１６０μｍ（実験値）となった。この結果から、本工具磨耗予測方法および工具磨耗予測プログラムを用いると実際の工具磨耗を精度良く予測できることが確認できた。
【００９０】
尚、上記は好ましい実施の形態について記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００９１】
【図１】式（１）を用いて切削速度を変化させた場合の工具磨耗予測結果と実際に切削を行い工具の磨耗を計測した結果を示す図
【図２】図１における切削条件を示す図
【図３】工具表面の切削温度を測定するための模式的斜視図
【図４】図３に示した工具に取り付けた刃先（チップ）の切削温度の測定結果を示す図
【図５】シミュレーションおよび実際の切削加工における測定値の結果を示す模式図
【図６】拡散磨耗のメカニズムを示す模式的断面図
【図７】アブレッシブ磨耗のメカニズムを示す模式的断面図
【図８】エッジフォースを説明するための模式的断面図
【図９】５種類の切削条件を示す図
【図１０】切削抵抗を動力計により測定した結果を示す図
【図１１】工具材の圧痕幅の測定結果を示す模式図
【図１２】係数の算出結果の一例を示す図
【図１３】実施例における工具逃げ面の磨耗量の実測値と、予測値との精度を検証した結果を示す図
【図１４】実施例における磨耗直線の傾きについて磨耗量の実測値と、予測値との精度を検証した結果を示す図
【図１５】工具磨耗予測システムおよびＮＣ工作機械のブロック図
【図１６】演算フローチャートを示す図
【図１７】被削材の送り速度と切削温度比の関係を示す図
【図１８】旋削加工時の切削速度の算出方法を示す図
【図１９】エンドミル加工時の最大切取り厚さの算出方法を示す図
【図２０】旋削加工を行って製作する部品を示す図
【図２１】工具磨耗量の実験値と、予測値との精度を検証した結果を示す図
【符号の説明】
【００９２】
１      工具磨耗予測システム
５      工具磨耗予測プログラム
６      コンピュータ
１００  工具
２００  刃先（チップ）
２１０  工具すくい面
２２０  工具逃げ面
２５０  工具構成元素
５００  熱電対
９００  被削材
９１０  切り屑
Ｃ１、Ｃ２、Ｃ３  係数
Ｈ９００  切取り厚さ
Ｈｔｏｏｌ  圧痕幅の数値
【図１】
2008221454.tif 000003
【図２】
2008221454.tif 000004
【図３】
2008221454.tif 000005
【図４】
2008221454.tif 000006
【図５】
2008221454.tif 000007
【図６】
2008221454.tif 000008
【図７】
2008221454.tif 000009
【図８】
2008221454.tif 000010
【図９】
2008221454.tif 000011
【図１０】
2008221454.tif 000012
【図１１】
2008221454.tif 000013
【図１２】
2008221454.tif 000014
【図１３】
2008221454.tif 000015
【図１４】
2008221454.tif 000016
【図１５】
2008221454.tif 000017
【図１６】
2008221454.tif 000018
【図１７】
2008221454.tif 000019
【図１８】
2008221454.tif 000020
【図１９】
2008221454.tif 000021
【図２０】
2008221454.tif 000022
【図２１】
2008221454.tif 000023